(57)【要約】  重付加触媒を含むカプセルコアと、カプセルシェルとしてアクリルコポリマーとを含むマイクロカプセル化された重付加触媒であって、前記アクリルコポリマーは、エチレン性不飽和Ｃ３〜Ｃ１２カルボン酸の分子間無水物の共重合単位を含む。前記重付加触媒は、非環式第三級アミン、脂環式第三級アミン、Ｎ−アルキルイミダゾール、ホスフィンおよび有機金属塩から選択される。この触媒は、ポリオール化合物とポリイソシアナート化合物との反応を触媒するのに適している。前記重付加触媒は、化学刺激によって、例えば、ポリオールまたは水との接触時に放出される。【特許請求の範囲】
【請求項１】
重付加触媒を含むカプセルコアと、カプセルシェルとしてアクリルコポリマーとを含むマイクロカプセル化された重付加触媒であって、前記アクリルコポリマーは、エチレン性不飽和Ｃ３〜Ｃ１２カルボン酸の分子間無水物の共重合単位を含み、かつ前記重付加触媒は、非環式第三級アミン、脂環式第三級アミン、Ｎ−アルキルイミダゾール、ホスフィンおよび有機金属塩から選択される、マイクロカプセル化された重付加触媒。
【請求項２】
前記エチレン性不飽和Ｃ３〜Ｃ１２カルボン酸の分子間無水物は、アクリル酸無水物、メタクリル酸無水物および４−ビニル安息香酸無水物から選択される、請求項１記載のマイクロカプセル化された重付加触媒。
【請求項３】
前記アクリルコポリマーは、
（ａ）エチレン性不飽和Ｃ３〜Ｃ１２カルボン酸の少なくとも１種の分子間無水物５〜５０重量％、
（ｂ）アクリル酸のＣ１〜Ｃ２４アルキルエステル、メタクリル酸のＣ１〜Ｃ２４アルキルエステルおよびビニル芳香族から選択される少なくとも１種のモノマー３０〜９０重量％、
（ｃ）少なくとも２個のエチレン性不飽和を有する少なくとも１種のモノマー５〜２０重量％および
（ｄ）それぞれ前記モノマーの総重量を基準として、１種以上の他のモノマー０〜３０重量％
の単位から構成される、請求項１または２記載のマイクロカプセル化された重付加触媒。
【請求項４】
前記非環式第三級アミンは、トリエチルアミン、トリブチルアミン、Ｎ，Ｎ−ジメチルシクロヘキシルアミン（ＤＭＣＨＡ）、Ｎ−メチルジシクロヘキシルアミン、Ｎ，Ｎ−ジメチルベンジルアミン（ＢＤＭＡ）、Ｎ，Ｎ−ジメチルアミノプロピルアミン、ビス−（ジメチルアミノプロピル）アミン、Ｎ，Ｎ−ジメチルアミノプロピル−Ｎ’−メチルエタノールアミン、ジメチルアミノエトキシエタノール、ビス−（ジメチルアミノプロピル）アミノ−２−プロパノール、Ｎ，Ｎ−ジメチルアミノプロピル−ジプロパノールアミン、Ｎ，Ｎ，Ｎ’−トリメチル−Ｎ’−ヒドロキシエチル−ビスアミノエチル−エーテル、Ｎ，Ｎ−ジメチルアミノプロピル尿素、Ｎ，Ｎ，Ｎ’，Ｎ’−テトラメチルエチレンジアミン、Ｎ，Ｎ，Ｎ’，Ｎ’−テトラメチルブチレンジアミン、Ｎ，Ｎ，Ｎ’，Ｎ’−テトラメチル−１，６−ヘキシレンジアミン、Ｎ，Ｎ，Ｎ’，Ｎ’’，Ｎ’’−ペンタメチルジエチレントリアミン（ＰＭＤＥＴＡ）、Ｎ，Ｎ，Ｎ’，Ｎ’’，Ｎ’’−ペンタメチルジプロピレントリアミン（ＰＭＤＰＴＡ）、Ｎ，Ｎ，Ｎ−トリス−（３−ジメチルアミノプロピル）−アミン、ビス−（２−ジメチルアミノエチル）−エーテル（ＢＤＭＡＥＥ）、ビス−（ジメチルアミノプロピル）−尿素、２，４，６−トリス（ジメチルアミノメチル）フェノール、ならびに２−エチルヘキサン酸とのその塩およびそれらの異性体、１，３，５−トリス（３−［ジメチルアミノ］プロピル）−ヘキサヒドロ−トリアジンから選択され；
前記脂環式第三級アミンは、１，４−ジメチルピペラジン（ＤＭＰ）、１−メチル−４−（２−ジメチルアミノエチル）ピペラジン、１−アザ−ビシクロ−［３．３．０］−オクタン、１，４−ジアザ−ビシクロ−［２．２．２］−オクタン（ＤＡＢＣＯ）、１，８−ジアザビシクロ［５．４．０］ウンデカ−７−エン（ＤＢＵ）、１，５−ジアザビシクロ［４．３．０］−ノナ−７−エン（ＤＢＮ）、Ｎ−メチルモルホリン、Ｎ−エチルモルホリン、Ｎ−シクロヘキシルモルホリンおよび２，２’−ジモルホリノジエチルエーテル（ＤＭＤＥＥ）から選択され；
前記Ｎ−アルキルイミダゾールは、Ｎ−メチルイミダゾール、１，２−ジメチルイミダゾール、Ｎ−（２−ヒドロキシプロピル）−イミダゾール、Ｎ−（２−ヒドロキシエチル）−イミダゾールおよびＮ−（２−アミノプロピル）−イミダゾールから選択される、
請求項１から３までのいずれか１項記載のマイクロカプセル化された重付加触媒。
【請求項５】
前記有機金属塩は、一般式
ＬｍＭｎ＋  ｎＡ−
［式中、
配位子Ｌは、アルキル、アルケニル、アルキニル、アリール、アリールアルキル、アルキルアリール、ヘテロアリール、ヘテロアリールアルキル、アルキルヘテロアリールおよびアシルから選択される有機基または有機化合物であり、ここで、配位子Ｌは、１〜２０個のＣ原子を有し、ｍ個の配位子Ｌは、同一または異なっていてもよく、
ｍは、０、１、２、３、４、５または６であり、
Ｍは、金属であり、
ｎは、１、２、３、または４であり、かつ
アニオンＡ−は、カルボキシラートイオン、アルコキシラートイオンまたはエノラートイオンである］を有する、請求項１から４までのいずれか１項記載のマイクロカプセル化された重付加触媒。
【請求項６】
前記金属Ｍは、リチウム、カリウム、セシウム、マグネシウム、カルシウム、ストロンチウム、バリウム、ホウ素、アルミニウム、インジウム、スズ、鉛、ビスマス、セリウム、コバルト、鉄、銅、ランタン、マンガン、水銀、スカンジウム、チタン、亜鉛およびジルコニウムから選択される、請求項５記載のマイクロカプセル化された重付加触媒。
【請求項７】
前記アニオンＡ−は、式Ｒ１−ＣＯＯ−のカルボキシラートイオンであり、式中、Ｒ１は、Ｈ、アルキル、アルケニル、アルキニル、アリール、アリールアルキル、アルキルアリール、ヘテロアリール、ヘテロアリールアルキル、アルキルヘテロアリールおよびアシルから選択され、かつ前記基Ｒ１は、２０個までのＣ原子を有する、請求項５または６記載のマイクロカプセル化された重付加触媒。
【請求項８】
前記アニオンＡ−は、式Ｒ２ＣＨ＝ＣＲ３−Ｏ−のエノラートイオンであり、式中、Ｒ２およびＲ３のそれぞれは、Ｈ、アルキル、アルケニル、アルキニル、アリール、アリールアルキル、アルキルアリール、ヘテロアリール、ヘテロアリールアルキル、アルキルヘテロアリールおよびアシルから選択され、かつ前記基Ｒ２およびＲ３のそれぞれは、２０個までのＣ原子を有する、請求項５または６記載のマイクロカプセル化された重付加触媒。
【請求項９】
前記カプセルコアは、疎水性コア材料を含む、請求項１から８までのいずれか１項記載のマイクロカプセル化された重付加触媒。
【請求項１０】
前記疎水性コア材料は、脂肪族または芳香族ポリカルボン酸のエステル、トリグリセリドおよびトリアルキルリン酸エステルから選択される、請求項９記載のマイクロカプセル化された重付加触媒。
【請求項１１】
前記マイクロカプセルの直径Ｄ（０．５）は、１〜５０μｍである、請求項１から１０までのいずれか１項記載のマイクロカプセル化された重付加触媒。
【請求項１２】
前記マイクロカプセル化された重付加触媒は、乾燥粉末、顆粒または凝集体として存在する、請求項１から１１までのいずれか１項記載のマイクロカプセル化された重付加触媒。
【請求項１３】
安定な水中油型エマルジョンの油相中でのカプセルシェルを構成するモノマー混合物のラジカル重合によって請求項１から１２までのいずれか１項記載のマイクロカプセル化された重付加触媒を製造する方法であって、前記油相は、重付加触媒を含み、かつ前記モノマー混合物は、エチレン性不飽和Ｃ３〜Ｃ１２カルボン酸の分子間無水物を含む、方法。
【請求項１４】
前記水中油型エマルジョンは、保護コロイドおよび／またはピカリング安定剤によって安定化されている、請求項１３記載の方法。
【請求項１５】
ポリオール化合物とポリイソシアナート化合物との反応を触媒するための、請求項１から１２までのいずれか１項記載のマイクロカプセル化された重付加触媒の使用。
【発明の詳細な説明】
【技術分野】
【０００１】
本発明は、マイクロカプセル化された重付加触媒、その製造方法およびその使用に関する。
【０００２】
建設および製造業界では、一成分または二成分系として存在する化学硬化性樹脂を使用して、コンポーネントの固定または表面のコーティングがよく行われている。これらの樹脂を使用する際に望ましいのは、２つの時点から成る硬化時間の最適化である。いわゆる開放時間（ゲル時間またはポットライフとも呼ばれる）は、反応系が影響を受けずに処理され得る期間であり、また乾燥時間は、粘着性がなくなった硬化の時点を示す。ポットライフは、一方で、例えば、樹脂を広範囲に塗布することによる合理的な作業と、場合により操作に必要な時間内でのコンポーネントのその後の接合とを可能にするために、可能な限り長いことが望ましい。他方で、硬化時間は、接合部が急速に硬化し、コンポーネントの位置がずれず、その後の汚れが回避され、かつ／または早期使用、例えばフロアコーティングのアクセシビリティーなどが可能になるように、可能な限り短いことが望ましい。
【０００３】
樹脂の硬化は、通常、反応性樹脂成分間の重付加反応などの重合反応を触媒する触媒を使用して行われている。従来の大部分の樹脂系では、粘度の連続的な増加が観察され、ユーザーにとって不都合なほどに短い時間の後に開放時間に達することが多く、それにもかかわらず乾燥時間は望ましくない長さまで延びている。
【０００４】
重付加触媒をカプセル化する試みはすでになされており、そうすることで触媒の放出が遅延し、触媒が放出されたときにのみ急速硬化が起こる。壁の大きさ、種類、厚さなどに関するカプセルの性質によって、放出までの時間、すなわち開放時間を定義および最適化することができる。
【０００５】
Ａｄｖ．Ｍａｔｅｒ．２０１６，ＤＯＩ：１０．１００２／ａｄｍａ．２０１６００８３０は、熱潜在性触媒ナノカプセルの製造について記載している。カプセルのコアは、イソオクタンおよびネオデカン酸ジメチルスズから成り、カプセルシェルは、ブタンジオールジメタクリラートを介して架橋されているポリ（メチルメタクリラート−ｃｏ−ブチルメタクリラート−ｃｏ−メタクリル酸）からなる。カプセルはミニエマルジョン技術によって製造される。触媒放出について記載されている唯一の刺激は、カプセルの熱開口であり、これは、例えばフロアコーティングまたはシーリング膜の周囲温度での使用を妨げる。
【０００６】
本発明の課題は、化学刺激によって、例えば、ポリオールまたは水などのイソシアナート硬化性物質との接触時に放出されるマイクロカプセル化された重付加触媒を提供することである。
【０００７】
この課題は、重付加触媒を含むカプセルコアと、カプセルシェルとしてアクリルコポリマーとを含むマイクロカプセル化された重付加触媒によって解決され、ここで、アクリルコポリマーは、エチレン性不飽和カルボン酸の分子間無水物の共重合単位を含む。重付加触媒は、非環式第三級アミン、脂環式第三級アミン、Ｎ−アルキルイミダゾール、ホスフィンおよび有機金属塩から選択される。
【０００８】
エチレン性不飽和カルボン酸の分子間無水物の共重合単位は、一時的な架橋剤として作用し、その架橋作用は、適用環境での無水物結合の加溶媒分解により停止され、それによってカプセルシェルは不安定化され、重付加触媒を含むカプセル内容物が放出される。
【０００９】
本発明に従って使用されるマイクロカプセルの平均粒度Ｄ（０．５）（光散乱により決定される体積加重平均）は、有利には１〜５０μｍ、好ましくは１〜２０μｍ、特に２〜１０μｍである。ここで、Ｄ（０．５）は、累積粒子体積が５０％に達している粒径として定義される。この直径を有するカプセルは、損傷させずに取り扱うことができ、かつ硬化すべき組成物に組み込むことができるのに十分な機械的安定性を有している。大きさは、個々のカプセルの意図しない破損が許容され得るように選択される。なぜなら、個々のカプセルの意図しない破損は、少量の重付加触媒しか放出せず、これは組成物の早期硬化をもたらさないからである。他方で、完全な硬化に十分な量の触媒が、良好に取扱い可能なカプセルの体積によって導入される。
【００１０】
特定の実施形態では、マイクロカプセル化された重付加触媒は、乾燥粉末、顆粒または凝集体として存在する。
【００１１】
カプセルコアとカプセルシェルの重量比は、一般的に５０：５０〜９５：５、好ましくは６０：４０〜９４：６、特に好ましくは７０：３０〜９３：７である。
【００１２】
重付加触媒として、ポリウレタン化学で通常使用されるウレタン化触媒を使用することができる。これらは、イソシアナート反応性成分の反応性水素原子と有機ポリイソシアナートとの反応を促進する化合物である。
【００１３】
重付加触媒として考慮されるのは、非環式第三級アミン、脂環式第三級アミン、Ｎ−アルキルイミダゾール、ホスフィンおよび有機金属塩である。
【００１４】
脂環式第三級アミンは、環状構造の一部ではない少なくとも１個の第三級アミン官能基を有する化合物である。その例には、トリエチルアミン、トリブチルアミン、Ｎ，Ｎ−ジメチルシクロヘキシルアミン（ＤＭＣＨＡ）、Ｎ−メチルジシクロヘキシルアミン、Ｎ，Ｎ−ジメチルベンジルアミン（ＢＤＭＡ）、Ｎ，Ｎ−ジメチルアミノプロピルアミン、ビス−（ジメチルアミノプロピル）アミン、Ｎ，Ｎ−ジメチルアミノプロピル−Ｎ’−メチルエタノールアミン、ジメチルアミノエトキシエタノール、ビス−（ジメチルアミノプロピル）アミノ−２−プロパノール、Ｎ，Ｎ−ジメチルアミノプロピル−ジプロパノールアミン、Ｎ，Ｎ，Ｎ’−トリメチル−Ｎ’−ヒドロキシエチル−ビスアミノエチル−エーテル、Ｎ，Ｎ−ジメチルアミノプロピル尿素、Ｎ，Ｎ，Ｎ’，Ｎ’−テトラメチルエチレンジアミン、Ｎ，Ｎ，Ｎ’，Ｎ’−テトラメチルブチレンジアミン、Ｎ，Ｎ，Ｎ’，Ｎ’−テトラメチル−１，６−ヘキシレンジアミン、Ｎ，Ｎ，Ｎ’，Ｎ’’，Ｎ’’−ペンタメチルジエチレントリアミン（ＰＭＤＥＴＡ）、Ｎ，Ｎ，Ｎ’，Ｎ’’，Ｎ’’−ペンタメチルジプロピレントリアミン（ＰＭＤＰＴＡ）、Ｎ，Ｎ，Ｎ−トリス−（３−ジメチルアミノプロピル）−アミン、ビス−（２−ジメチルアミノエチル）−エーテル（ＢＤＭＡＥＥ）、ビス−（ジメチルアミノプロピル）−尿素、２，４，６−トリス（ジメチルアミノメチル）フェノール、ならびに２−エチルヘキサン酸とのその塩およびそれらの異性体；ならびに１，３，５−トリス（３−［ジメチルアミノ］プロピル）−ヘキサヒドロ−トリアジンなどのトリス−（ジアルキルアミノアルキル）−ｓ−ヘキサヒドロトリアジンが含まれる。
【００１５】
非環式第三級アミンは、非芳香族環状構造の一部である少なくとも１個の第三級アミン官能基を有する化合物である。その例には、１，４−ジメチルピペラジン（ＤＭＰ）、１−メチル−４−（２−ジメチルアミノエチル）ピペラジン、１−アザ−ビシクロ−［３．３．０］−オクタン、１，４−ジアザ−ビシクロ−［２．２．２］−オクタン（ＤＡＢＣＯ）、１，８−ジアザビシクロ［５．４．０］ウンデカ−７−エン（ＤＢＵ）、１，５−ジアザビシクロ［４．３．０］−ノナ−７−エン（ＤＢＮ）、Ｎ−メチルモルホリン、Ｎ−エチルモルホリン、Ｎ−シクロヘキシルモルホリンおよび２，２’−ジモルホリノジエチルエーテル（ＤＭＤＥＥ）が含まれる。
【００１６】
適切なＮ−アルキルイミダゾールには、Ｎ−メチルイミダゾール、１，２−ジメチルイミダゾール、Ｎ−（２−ヒドロキシプロピル）−イミダゾール、Ｎ−（２−ヒドロキシエチル）−イミダゾールおよびＮ−（２−アミノプロピル）−イミダゾールが含まれる。
【００１７】
重付加触媒として考慮されるホスフィンは、有利には、トリフェニルホスフィンまたはメチルジフェニルホスフィンなどの第三級ホスフィンである。
【００１８】
重付加触媒として考慮される有機金属塩は、有利には、一般式
ＬｍＭｎ＋  ｎＡ−
［式中、
配位子Ｌは、アルキル、アルケニル、アルキニル、アリール、アリールアルキル、アルキルアリール、ヘテロアリール、ヘテロアリールアルキル、アルキルヘテロアリールおよびアシルから選択される有機基または有機化合物であり、ここで、配位子Ｌは、１〜２０個のＣ原子を有し、ｍ個の配位子Ｌは、同一または異なっていてもよく、
ｍは、０、１、２、３、４、５または６であり、
Ｍは、金属であり、
ｎは、１、２、３、または４であり、かつ
アニオンＡ−は、カルボキシラートイオン、アルコキシラートイオンまたはエノラートイオンである］を有する。
【００１９】
金属Ｍは、有利には、リチウム、カリウム、セシウム、マグネシウム、カルシウム、ストロンチウム、バリウム、ホウ素、アルミニウム、インジウム、スズ、鉛、ビスマス、セリウム、コバルト、鉄、銅、ランタン、マンガン、水銀、スカンジウム、チタン、亜鉛およびジルコニウム；特に、リチウム、カリウム、セシウム、スズ、ビスマス、チタン、亜鉛およびジルコニウムから選択される。
【００２０】
配位子Ｌは、有利には、１〜２０個のＣ原子を有するアルキルである。特に好ましくは、Ｌは、１〜１０個のＣ原子、特に１〜４個のＣ原子を有するアルキル、例えば、メチル、エチル、ｎ−プロピル、イソプロピル、ｎ−ブチル、イソブチル、ｓｅｃ−ブチルまたはｔｅｒｔ−ブチルである。
【００２１】
カルボキシラートイオンは、有利には、式Ｒ１−ＣＯＯ−を有し、式中、Ｒ１は、Ｈ、アルキル、アルケニル、アルキニル、アリール、アリールアルキル、アルキルアリール、ヘテロアリール、ヘテロアリールアルキル、アルキルヘテロアリールおよびアシルから選択され、かつ基Ｒ１は、２０個までのＣ原子、有利には６〜２０個のＣ原子を有する。特に好ましいカルボキシラートイオンは、ネオデカン酸、イソオクタン酸およびラウリン酸などの天然および合成脂肪酸のアニオン、ならびに樹脂酸およびナフテン酸のアニオンから選択される。
【００２２】
エノラートイオンは、有利には、式Ｒ２ＣＨ＝ＣＲ３−Ｏ−を有し、式中、Ｒ２およびＲ３のそれぞれは、Ｈ、アルキル、アルケニル、アルキニル、アリール、アリールアルキル、アルキルアリール、ヘテロアリール、ヘテロアリールアルキル、アルキルヘテロアリールおよびアシルから選択され、かつ基Ｒ２およびＲ３のそれぞれは、２０個までのＣ原子を有する。特定の例は、エチルアセトナート、ヘプチルアセトナートまたはフェニルアセトナートである。エノラートイオンは、有利には、５〜８個のＣ原子を有する１，３−ジケトンに由来する。可能な例には、アセチルアセトナート、２，４−ヘキサンジオンのエノラート、３，５−ヘプタンジオンのエノラートおよび３，５−オクタンジオンのエノラートが含まれる。
【００２３】
アルコキシラートイオンは、有利には、式Ｒ４−Ｏ−を有し、式中、Ｒ４は、アルキル、アルケニル、アルキニル、アリール、アリールアルキル、アルキルアリール、ヘテロアリール、ヘテロアリールアルキル、アルキルヘテロアリールおよびアシルから選択され、ここで、基Ｒ４は、２０個までのＣ原子を有する。
【００２４】
特定の実施形態では、有機金属化合物は、
アルカリ金属カルボン酸塩、例えばエチルヘキサン酸リチウム、ネオデカン酸リチウム、酢酸カリウム、エチルヘキサン酸カリウム、エチルヘキサン酸セシウム；
アルカリ土類金属カルボン酸塩、例えばエチルヘキサン酸カルシウム、ナフテン酸カルシウム、オクタン酸カルシウム（ＯＭＧ  ＢｏｒｃｈｅｒｓからＯｃｔａ−Ｓｏｌｉｇｅｎ（登録商標）Ｃａｌｃｉｕｍとして入手可能）、ステアリン酸マグネシウム、エチルヘキサン酸ストロンチウム、エチルヘキサン酸バリウム、ナフテン酸バリウム、ネオデカン酸バリウム；
アルミニウム化合物、例えばアセチルアセトン酸アルミニウム、ジオン酸アルミニウム（例えばＫｉｎｇ  Ｉｎｄｕｓｔｒｉｅｓ社のＫ−ＫＡＴ（登録商標）５２１８）；
亜鉛化合物、例えば、二酢酸亜鉛（ＩＩ）、エチルヘキサン酸亜鉛（ＩＩ）およびオクタン酸亜鉛（ＩＩ）、ネオデカン酸亜鉛、アセチルアセトン酸亜鉛；
スズ化合物、例えばカルボン酸スズ（ＩＩ）、例えば、酢酸スズ（ＩＩ）、オクタン酸スズ（ＩＩ）、エチルヘキサン酸スズ（ＩＩ）、ネオデカン酸スズ（ＩＩ）、イソノナン酸スズ（ＩＩ）、ラウリン酸スズ（ＩＩ）ならびに
有機カルボン酸のジアルキルスズ（ＩＶ）塩、例えば、二酢酸ジメチルスズ、二酢酸ジブチルスズ、二酪酸ジブチルスズ、ビス（２−エチルヘキサン酸）ジブチルスズ、ジラウリン酸ジブチルスズ、マレイン酸ジブチルスズ、ジラウリン酸ジオクチルスズおよび二酢酸ジオクチルスズ、特にジラウリン酸ジブチルスズ；
チタン化合物、例えばチタン酸テトラ（２−エチルヘキシル）；
ジルコニウム化合物、例えばエチルヘキサン酸ジルコニウム、ネオデカン酸ジルコニウム、アセチルアセトン酸ジルコニウム（例えばＫｉｎｇ  Ｉｎｄｕｓｔｒｉｅｓ社のＫ−ＫＡＴ（登録商標）４２０５）；
ジオン酸ジルコニウム（例えばＫｉｎｇ  Ｉｎｄｕｓｔｒｉｅｓ社のＫ−ＫＡＴ（登録商標）ＸＣ−９２１３；ＸＣ−Ａ  ２０９およびＸＣ−６２１２）；ジルコニウム−２，２，６，６−テトラメチル−３，５−ヘプタンジオナート；
ビスマス化合物、例えばカルボン酸ビスマス、特にオクタン酸ビスマス、エチルヘキサン酸ビスマス、ネオデカン酸ビスマスまたはピバル酸ビスマス（例えばＫｉｎｇ  Ｉｎｄｕｓｔｒｉｅｓ社のＫ−ＫＡＴ（登録商標）３４８、ＸＣ−Ｂ２２１；ＸＣ−Ｃ２２７、ＸＣ−８２０３、ＴＩＢ  ＣｈｅｍｉｃａｌｓのＴＩＢ  ＫＡＴ  ７１６、７１６ＬＡ、７１６ＸＬＡ、７１８、７２０、７８９、およびＳｈｅｐｈｅｒｄ  Ｌａｕｓａｎｎｅの製品）；
マンガン塩、例えばネオデカン酸マンガン、ナフテン酸マンガン；
コバルト塩、例えばネオデカン酸コバルト、エチルヘキサン酸コバルト、ナフテン酸コバルト；
鉄塩、例えばエチルヘキサン酸鉄；
水銀化合物、例えばカルボン酸フェニル水銀
から選択される。
【００２５】
好ましい有機金属化合物は、ジラウリン酸ジブチルスズ、ジラウリン酸ジオクチルスズ、二酢酸亜鉛（ＩＩ）、二オクタン酸亜鉛（ＩＩ）、アセチルアセトン酸ジルコニウムおよびジルコニウム−２，２，６，６−テトラメチル−３，５−ヘプタンジオナート、ネオデカン酸ビスマス、ジオクタン酸ビスマスおよびエチルヘキサン酸ビスマスである。
【００２６】
カプセルコアは、有利には、重付加触媒の他に疎水性コア材料を含む。疎水性コア材料の併用により、均一な大きさ分布の明確に定義されたカプセルの製造が可能になり、カプセルシェルが開くとすぐに、適用媒体に放出される重付加触媒の分布が軽減される。
【００２７】
重付加触媒が占める割合は、有利には、重付加触媒と疎水性コア材料の総重量を基準として、１０〜１００重量％、例えば２０〜９０重量％、特に３０〜７０重量％である。
【００２８】
疎水性コア材料の例は、脂肪族炭化水素、芳香族炭化水素、ハロゲン化炭化水素、飽和または不飽和Ｃ６〜Ｃ３０脂肪酸、脂肪アルコール、オキソアルコール、脂肪アルコールのエーテル、Ｃ６〜Ｃ３０脂肪アミン、脂肪酸エステル、トリグリセリド、脂肪族または芳香族ポリカルボン酸のエステル、天然および合成ワックス、ならびにトリアルキルリン酸エステルである。疎水性コア材料は、２種以上の物質の混合物として使用することもできる。
【００２９】
適切な物質として、次のものが例示的に挙げられる：
−  脂肪族炭化水素、例えば、分枝状または好ましくは線状の飽和または不飽和Ｃ１０〜Ｃ４０炭化水素、例えばｎ−テトラデカン、ｎ−ペンタデカン、ｎ−ヘキサデカン、ｎ−ヘプタデカン、ｎ−オクタデカン、ｎ−ノナデカン、ｎ−エイコサン、ｎ−ヘネイコサン、ｎ−ドコサン、ｎ−トリコサン、ｎ−テトラコサン、ｎ−ペンタコサン、ｎ−ヘキサコサン、ｎ−ヘプタコサン、ｎ−オクタコサン、および環状炭化水素、例えば、シクロヘキサン、シクロオクタン、シクロデカン；
−  芳香族炭化水素、例えばベンゼン、ナフタレン、ビフェニル、ｏ−またはｍ−ターフェニル、Ｃ１〜Ｃ４０アルキル置換芳香族炭化水素、例えばドデシルベンゼン、テトラデシルベンゼン、ヘキサデシルベンゼン、ヘキシルナフタレンまたはデシルナフタレン；
−  ハロゲン化炭化水素、例えばクロロパラフィン、ブロモオクタデカン、ブロモペンタデカン、ブロモノナデカン、ブロモエイコサン、ブロモドコサン；
−  飽和または不飽和Ｃ６〜Ｃ３０脂肪酸、例えばラウリン酸、ステアリン酸、オレイン酸またはベヘン酸；
−  脂肪アルコール、例えばラウリルアルコール、ステアリルアルコール、オレイルアルコール、ミリスチルアルコール、セチルアルコール、ヤシ油脂肪アルコールなどの混合物、ならびにα−オレフィンのヒドロホルミル化および更なる反応によって得られるいわゆるオキソアルコール；
−  Ｃ６〜Ｃ３０脂肪アミン、例えばデシルアミン、ドデシルアミン、テトラデシルアミンまたはヘキサデシルアミン；
−  脂肪酸エステル、例えば脂肪酸のＣ１〜Ｃ１０アルキルエステル、例えばパルミチン酸プロピル、ステアリン酸メチルまたはパルミチン酸メチルおよび好ましくはそれらの共融混合物またはケイ皮酸メチル；
−  直鎖状および分枝状Ｃ３〜Ｃ２１カルボン酸のトリグリセリド、例えばオリーブ油、大豆油、トウモロコシ油、綿実油、ヒマワリ油、落花生油、パーム油、ココナッツ油および小麦胚芽油；
−  脂肪族または芳香族ポリカルボン酸のエステル、特にアジピン酸、セバシン酸、コハク酸、クエン酸、アセチルクエン酸、シクロヘキサン−１，２−ジカルボン酸またはフタル酸のエステル、例えばアジピン酸ジ−２−エチルヘキシル、アジピン酸ジ−ｎ−ヘキシル、アジピン酸ジ−ｎ−オクチル、アジピン酸ジイソオクチル、アジピン酸ジ−ｎ−デシル、アジピン酸ジイソデシル、セバシン酸エチルヘキシル、セバシン酸ジイソデシル、フタル酸ジ−ｎ−ブチル、フタル酸ジ−ｎ−オクチル、フタル酸ジ−ｎ−ヘキシル、フタル酸ジ−ｎ−デシル、フタル酸ジシクロヘキシル、フタル酸ジイソデシル、フタル酸ブチルシクロヘキシル、フタル酸ジイソオクチル、フタル酸イソオクチルイソデシル；
−  天然および合成ワックス、例えばモンタン酸ワックス、モンタンエステルワックス、カルナウバワックス、ポリエチレンワックス、酸化ワックス、ポリビニルエーテルワックス、エチレン酢酸ビニルワックスまたはフィッシャー・トロプシュハードワックス；
−  トリアルキルリン酸エステル、例えばリン酸トリメチル。
【００３０】
これらのうち、脂肪族または芳香族ポリカルボン酸のエステル、特にアジピン酸エステル、１，２−シクロヘキサンジカルボン酸エステル、フタル酸エステル、トリグリセリドおよびトリアルキルリン酸エステルは、それらの容易な入手可能性および硬化すべき組成物との適合性のために一般的に好ましい。特に好ましい疎水性コア材料は、１，２−シクロヘキサンジカルボン酸ジイソノニルエステルである。
【００３１】
カプセルシェルを構成するアクリルコポリマーは、エチレン性不飽和カルボン酸の分子間無水物、特にエチレン性不飽和Ｃ３〜Ｃ１２カルボン酸の分子間無水物、特に好ましくはエチレン性不飽和Ｃ３〜Ｃ８カルボン酸の分子間無水物の共重合単位を含む。分子間酸無水物とは、無水物結合の切断時に２個の酸分子を生成するものを意味する。分子間無水物は、エチレン性不飽和カルボン酸の対称または非対称無水物を含み得る。適切なエチレン性不飽和カルボン酸の例は、アクリル酸、メタクリル酸、エチルアクリル酸、アリル酢酸、クロトン酸、ビニル酢酸、ビニル安息香酸などである。エチレン性不飽和ジカルボン酸の相互またはエチレン性不飽和モノカルボン酸とのモノエステルの対称もしくは非対称無水物も考慮される。アクリル酸無水物、メタクリル酸無水物および４−ビニル安息香酸無水物が好ましく、それらのうちメタクリル酸無水物が最も好ましい。
【００３２】
エチレン性不飽和カルボン酸の分子間無水物の単位の他に、アクリルコポリマーは、一般に、無水物とは異なる１種以上のエチレン性不飽和モノマーの共重合単位を含む。
【００３３】
一般的に、アクリルコポリマーは、
（ａ）エチレン性不飽和Ｃ３〜Ｃ１２カルボン酸の少なくとも１種の分子間無水物５〜５０重量％、有利には１０〜３０重量％、
（ｂ）アクリル酸のＣ１〜Ｃ２４アルキルエステル、メタクリル酸のＣ１〜Ｃ２４アルキルエステルおよびビニル芳香族から選択される少なくとも１種のモノマー３０〜９０重量％、有利には３５〜８０重量％、
（ｃ）少なくとも２個のエチレン性不飽和を有する少なくとも１種のモノマー５〜２０重量％、有利には１０〜１５重量％および
（ｄ）それぞれモノマーの総重量を基準として、１種以上の他のモノマー０〜３０重量％、有利には０〜２０重量％
の単位から構成される。
【００３４】
好ましいモノマー（ａ）は、上記の、特にアクリル酸無水物、メタクリル酸無水物および４−ビニル安息香酸無水物であり、それらのうちメタクリル酸無水物が最も好ましい。
【００３５】
モノマー（ｂ）として適しているのは、アクリル酸および／またはメタクリル酸のＣ１〜Ｃ２４アルキルエステルである。適切なモノマー（ｂ）は、イソプロピルアクリラート、イソブチルアクリラート、ｓｅｃ−ブチルアクリラートおよびｔｅｒｔ−ブチルアクリラートならびに対応するメタクリラート、ならびに特に好ましくは、メチルアクリラート、エチルアクリラート、ｎ−プロピルアクリラートおよびｎ−ブチルアクリラートおよび対応するメタクリラートである。一般に、メタクリラートが好ましい。更なる適切なモノマー（ｂ）は、スチレンまたはα−メチルスチレンなどのビニル芳香族である。
【００３６】
特定の実施形態では、モノマー（ｂ）は、７０℃以上のガラス転移温度Ｔｇを有する少なくとも１種のモノマーと、５０℃以下のガラス転移温度Ｔｇを有する少なくとも１種のモノマーとの組合せを含む。７０℃以上のガラス転移温度Ｔｇを有する好ましいモノマーは、メチルメタクリラートである；５０℃以下のガラス転移温度Ｔｇを有する好ましいモノマーは、ｎ−ブチルアクリラートまたはｎ−ブチルメタクリラートである。
【００３７】
モノマー（ｃ）は、少なくとも２個のエチレン性不飽和を有する。それらは重合中にカプセルシェルの架橋を引き起こし、カプセルシェルに機械的安定性を付与する。適切なモノマー（ｃ）は、２、３、４個またはそれ以上の非共役エチレン性不飽和を有するエチレン性不飽和モノマーである。ビニル基、アリル基、アクリル基および／またはメタクリル基を有するモノマーを使用することが好ましい。好ましいモノマーは、水に不溶性または難溶性であるが、親油性物質への溶解度が良好ないし制限されているものである。難溶性とは、２０℃で６０ｇ／ｌ未満の溶解度を意味する。
【００３８】
２個のエチレン性不飽和を有する適切なモノマーは、ジビニルベンゼンおよびジビニルシクロヘキサン；ジオールとアクリル酸またはメタクリル酸とのジエステル、さらにこれらのジオールのジアリルエーテルおよびジビニルエーテルである。例示的に、エタンジオールジアクリラート、エチレングリコールジメタクリラート、１，３−ブチレングリコールジメタクリラート、メタリルメタクリルアミド、アリルアクリラートおよびアリルメタクリラートが挙げられる。特に好ましいのは、プロパンジオールジアクリラート、ブタンジオールジアクリラート、ペンタンジオールジアクリラートおよびヘキサンジオールジアクリラートならびに対応するメタクリラートである。
【００３９】
３、４個またはそれ以上の非共役エチレン性不飽和を有する好ましいモノマーは、多価アルコールとアクリル酸および／またはメタクリル酸とのエステル、さらにこれらの多価アルコールのアリルエーテルおよびビニルエーテル、トリビニルベンゼンおよびトリビニルシクロヘキサンである。ここで、多価アルコールとして挙げられるのは、特に、トリメチロールおよびペンタエリスリトールである。特に好ましいのは、トリメチロールプロパントリアクリラートおよびトリメチロールプロパントリメタクリラート、ペンタエリスリトールトリアリルエーテル、ペンタエリスリトールテトラアリルエーテル、ペンタエリスリトールトリアクリラートおよびペンタエリスリトールテトラアクリラートならびにそれらの工業用混合物である。したがって、ペンタエリスリトールテトラアクリラートは、一般に、工業用混合物ではペンタエリスリトールトリアクリラートと少量のオリゴマー化生成物との混合物で存在する。
【００４０】
特に好ましいモノマー（ｃ）は、１，４−ブタンジオールジアクリラート、ペンタエリスリトールトリアクリラート、ペンタエリスリトールテトラアクリラートおよびトリエチレングリコールジメタクリラートである。
【００４１】
考慮される任意のモノマー（ｄ）は、酢酸ビニル、プロピオン酸ビニル、ビニルピリジン、アクリル酸、メタクリル酸、マレイン酸、イタコン酸、ビニルホスホン酸、マレイン酸無水物、２−ヒドロキシエチルアクリラートおよび２−ヒドロキシエチルメタクリラート、アクリルアミド−２−メチルプロパンスルホン酸、メタクリロニトリル、アクリロニトリル、メタクリルアミド、Ｎ−ビニルピロリドン、Ｎ−メチロールアクリルアミド、Ｎ−メチロールメタクリルアミド、ジメチルアミノエチルメタクリラートおよびジエチルアミノエチルメタクリラートなど、モノマー（ａ）〜（ｃ）とは異なる他のモノマーである。
【００４２】
アクリルコポリマーは様々な方法で入手可能であるが、有利には水中油型エマルジョンまたは油中水型エマルジョンにおけるフリーラジカル懸濁重合によって得られる。カプセル化すべき触媒の親水性または親油性に従って、水中油型または油中水型の選択が当業者によってなされるであろう。
【００４３】
油中水型エマルジョンにおけるフリーラジカル懸濁重合の一つの方法が、例えば、国際公開第２０１３／０９２１５８号(WO 2013/092158)および国際公開第２０１４／１９８５３１号(WO 2014/198531)に記載されており、それらの内容全体が参照される。
【００４４】
マイクロカプセルは、有利には、安定な水中油型エマルジョンの油相中でのカプセルシェルを構成するモノマー混合物の重合によって得られ、ここで、油相は、重付加触媒を含む疎水性材料から成る。この製造方法は、それ自体公知であり、例えば独国特許出願公開第４３２１２０５号明細書(DE 4321205)または国際公開第２０１４／１２７９５１号(WO 2014/127951)に記載されている。
【００４５】
マイクロカプセルのコアは、水中で乳化可能な疎水性材料で形成されている。疎水性材料は、重合によるカプセルシェルの製造時に使用されるモノマー混合物の溶媒または分散剤として同時に機能する。次いで、安定した水中油型エマルジョンの油相中で重合が行われる。このエマルジョンは、例えば、最初にモノマーおよび重合開始剤ならびに場合により連鎖移動剤を疎水性材料に溶解し、そうすることで得られた溶液を乳化剤および／または保護コロイドを含む水性媒体に乳化することによって得られる。しかしながら、最初に水相中で疎水性相またはその成分を乳化し、次いでモノマーまたは重合開始剤および場合によりさらに併用すべき助剤、例えば保護コロイドまたは連鎖移動剤をエマルジョンに加えることも可能である。この方法の別の変形例では、疎水性材料とモノマーを水中で乳化させ、引き続き重合開始剤のみを加えることも可能である。疎水性材料は可能な限り完全にエマルジョン中でマイクロカプセル化されるため、有利には、水への溶解度が制限されている疎水性材料のみが使用される。溶解度は、有利には２５℃で５重量％を超えないことが望ましい。水中油型エマルジョンの油相中で疎水性材料を完全にカプセル化するには、疎水性材料へのその溶解度に応じてモノマーを選択することが有用である。モノマーは実質的に油に可溶であるが、個々の油滴で重合すると、水中油型エマルジョンの油相にも水相にも溶けずに、油滴と水相との間の界面に移行するオリゴマーおよびポリマーが生成する。そこで更なる重合の過程で、それらは壁材を形成し、これが最終的にマイクロカプセルのコアとして疎水性材料を包み込む。
【００４６】
安定した水中油型エマルジョンを形成するには、一般に、保護コロイドおよび／またはピカリング安定剤が併用される。保護コロイドとピカリング安定剤の両方は、イオン性または中性であってもよい。保護コロイドおよびピカリング安定剤は、個々に使用することも、同一または異なる電荷を持つ複数の代表物質の混合物で使用することもできる。
【００４７】
保護コロイドは、好ましくは、水の表面張力を最大７３ｍＮ／ｍから４５〜７０ｍＮ／ｍに下げ、ひいては閉じたカプセル壁の形成を保証する水溶性ポリマーである。
【００４８】
アニオン性保護コロイドは、アルギン酸ナトリウム、ポリメタクリル酸およびそれらの共重合体、スルホエチルアクリラートおよびスルホエチルメタクリラートの共重合体、スルホプロピルアクリラートおよびスルホプロピルメタクリラートの共重合体、Ｎ−（スルホエチル）−マレインイミドの共重合体、２−アクリルアミド−２−アルキルスルホン酸、スチレンスルホン酸およびビニルスルホン酸の共重合体である。好ましいアニオン性保護コロイドは、ナフタレンスルホン酸およびナフタレンスルホン酸−ホルムアルデヒド縮合物、ならびに特にポリアクリル酸およびフェノールスルホン酸−ホルムアルデヒド縮合物である。
【００４９】
中性保護コロイドは、例えば、セルロース誘導体、例えばヒドロキシエチルセルロース、メチルヒドロキシエチルセルロース、メチルセルロースおよびカルボキシメチルセルロース、ポリビニルピロリドン、ビニルピロリドンのコポリマー、ゼラチン、アラビアゴム、キサンタン、カゼイン、ポリエチレングリコール、ポリビニルアルコール、および部分加水分解されたポリ酢酸ビニルならびにメチルヒドロキシプロピルセルロースである。好ましい中性保護コロイドは、ポリビニルアルコールおよび部分加水分解されたポリ酢酸ビニルならびにメチルヒドロキシ−（Ｃ１〜Ｃ４）−アルキルセルロースである。
【００５０】
メチルヒドロキシ−（Ｃ１〜Ｃ４）−アルキルセルロースとは、メチル化度だけでなくアルコキシル化度も非常に多岐にわたったメチルヒドロキシ−（Ｃ１〜Ｃ４）−アルキルセルロースを意味する。好ましいメチルヒドロキシ−（Ｃ１〜Ｃ４）−アルキルセルロースは、１．１〜２．５の平均置換度ＤＳおよび０．０３〜０．９のモル置換度ＭＳを有する。
【００５１】
適切なメチルヒドロキシ−（Ｃ１〜Ｃ４）−アルキルセルロースの例は、メチルヒドロキシ−エチルセルロースまたはメチルヒドロキシプロピルセルロースである。メチルヒドロキシプロピルセルロースが特に好ましい。これらの種類のメチルヒドロキシ−（Ｃ１〜Ｃ４）−アルキルセルロースは、例えば、Ｈｅｒｃｕｌｅｓ／Ａｑｕａｌｏｎ社からＣｕｌｍｉｎａｌ（登録商標）の商品名で入手可能である。
【００５２】
ピカリング安定剤は無機固体粒子である。このようなピカリング系は、固体粒子のみから成るか、または水中での粒子の分散性もしくは親油性相による粒子の濡れ性を高める助剤からさらに成っていてもよい。作用様式およびその投入は、欧州特許出願公開第１０２９０１８号明細書(EP-A-1 029 018)および欧州特許出願公開第１３２１１８２号明細書(EP-A-1 321 182)に記載されており、それらの内容は明示的に参照により組み込まれる。
【００５３】
無機固体粒子は、カルシウム、マグネシウム、鉄、亜鉛、ニッケル、チタン、アルミニウム、ケイ素、バリウムおよびマンガンの塩、酸化物および水酸化物などの金属塩であってもよい。それらには、水酸化マグネシウム、炭酸マグネシウム、酸化マグネシウム、シュウ酸カルシウム、炭酸カルシウム、炭酸バリウム、硫酸バリウム、二酸化チタン、酸化アルミニウム、水酸化アルミニウムおよび硫化亜鉛が含まれる。ケイ酸塩、ベントナイト、ヒドロキシアパタイトおよびハイドロタルサイトも同様に挙げられる。ＳｉＯ２ベースのシリカ、ピロリン酸マグネシウムおよびリン酸三カルシウムが特に好ましい。
【００５４】
適切なＳｉＯ２ベースのピカリング安定剤は、高分散シリカである。それらは水中に微細な固体粒子として分散させることができる。しかしながら、水中でのシリカのいわゆるコロイド分散を使用することも可能である。このようなコロイド分散液は、シリカのアルカリ性水性混合物である。アルカリ性のｐＨ範囲では、粒子は膨潤し、水中で安定する。これらの分散液をピカリング安定剤として使用する場合、水中油型エマルジョンのｐＨ値を酸でｐＨ２〜７に調整すると有利である。シリカの好ましいコロイド分散液は、９．３のｐＨで７０〜９０ｍ２／ｇの範囲の比表面積を有する。
【００５５】
好ましいＳｉＯ２ベースのピカリング安定剤は、８〜１１の範囲のｐＨ値で平均粒度が４０〜１５０ｎｍの範囲にある高分散シリカである。例示的に、Ｌｅｖａｓｉｌ（登録商標）５０／５０（Ｈ．Ｃ．Ｓｔａｒｃｋ）、Ｋｏｅｓｔｒｏｓｏｌ（登録商標）３５５０（ＣＷＫ  Ｂａｄ  Ｋｏｅｓｔｒｉｔｚ）およびＢｉｎｄｚｉｌ（登録商標）５０／８０（Ａｋｚｏ  Ｎｏｂｅｌ  Ｃｈｅｍｉｃａｌｓ）が言及される。
【００５６】
重合は、一般に、ラジカル形成重合開始剤の存在下で行われる。このために、例えば、重合すべきモノマーの重量を基準として、例えば０．１〜５重量％の通常使用される量で、すべての慣用のペルオキソ化合物およびアゾ化合物を使用することができる。好ましい重合開始剤は、油相またはモノマーに可溶なものである。そのような例は、ｔ−ブチルペルオキシネオデカノアート、ｔ−ブチルペルオキシピバラート、ｔ−アミルペルオキシピバラート、ジラウロイルペルオキシド、ｔ−アミルペルオキシ−２−エチルヘキサノアートなどである。
【００５７】
水中油型エマルジョンの重合は、通常２０〜１００℃、有利には４０〜９０℃で実施される。重合は、通常、標準圧力下で行われるが、例えば、０．５〜２０バールの範囲の減圧下または高圧下で行われてもよい。有用な手順は、高速分散機を使用して、水、保護コロイドおよび疎水性材料、重合開始剤およびモノマーからの混合物を疎水性材料の所望の液滴サイズに乳化し、重合開始剤の分解温度まで撹拌しながら安定したエマルジョンを加熱して行うことである。ここで、重合速度は、温度と重合開始剤の量を選択することによって、既知の方法で制御することができる。重合温度に達した後、モノマーの変換を完了するために、例えば２〜６時間などの更なる時間にわたって重合を継続することが有用である。
【００５８】
特に好ましい操作では、重合反応混合物の温度を、重合中に連続的または周期的に上げる。これは、温度が上昇するプログラムによって行われる。この目的のために、全体の重合時間を２つ以上の期間に分けることができる。最初の重合期間は、重合開始剤のゆっくりとした分解によって特徴付けられる。２つ目の重合期間および場合により更なる重合期間では、重合開始剤の分解を促進するために、反応混合物の温度が上げられる。温度は、一段階で、または二段階以上で、または連続的に線形または非線形で高めてもよい。重合の開始時と終了時との間の温度差は、５０℃までとすることができる。一般的に、この差は、３〜４０℃、有利には３〜３０℃である。重合の終了後、マイクロカプセル分散液は室温に冷却される。
【００５９】
マイクロカプセル分散液が比較的長期間保管される場合は、Ｒｈｅｏｖｉｓ（登録商標）ＡＳ  １１２５、Ｒｈｅｏｖｉｓ（登録商標）ＡＴ  １２０、Ｒｈｅｏｖｉｓ（登録商標）ＡＳ  １１３０（ドイツのＢＡＳＦ  ＳＥから入手可能）またはキサンタンなどの増粘剤の添加によって、懸濁液は安定化され、クリーミングが防がれる。
【００６０】
上記の手順で得られたマイクロカプセル分散液は、通常の方法で噴霧乾燥することができる。噴霧乾燥されたマイクロカプセルの再分散を軽減するために、噴霧乾燥前に分散液に追加の量の乳化剤および／または保護コロイドを場合により加えてもよい。マイクロカプセル分散液の噴霧乾燥は、通常の方法で行うことができる。一般的に、この手順は、一般に窒素または空気である乾燥ガスの入口温度が１００〜２００℃、有利には１２０〜１６０℃の範囲であり、かつ乾燥ガスの出口温度が３０〜９０℃、有利には６０〜８０℃の範囲であるように行われる。乾燥ガス流での水性マイクロカプセル分散液の噴霧は、例えば、一流体もしくは多流体ノズルによって、または回転ディスクを介して行うことができる。通常、マイクロカプセル分散液は、２〜２００バールの範囲で供給される。有利には、渦流発生器を備えた一流体ノズルが使用される。渦流発生器の選択により、液滴サイズと噴霧角度にさらに影響を与えることができる。例えば、噴霧角度に影響を与える渦流室と、スループットに影響を与える多孔板とから成る典型的な構造を有するＤｅｌａｖａｎ社の一流体ノズルを使用することができる。
【００６１】
粒状マイクロカプセル組成物の堆積は、通常、サイクロンまたはフィルターセパレーターを使用して行われる。噴霧された水性マイクロカプセル分散液および乾燥ガス流は、有利には、並行して誘導される。乾燥ガス流は、好ましくは、マイクロカプセル分散液と並流で上から塔内に吹き込まれる。
【００６２】
噴霧塔として、例えば、塔の高さが１２〜３０メートル、幅が３〜８メートルのＡｎｈｙｄｒｏ、ＭｉｒｏまたはＮｕｂｉｌｏｓａ社の乾燥器を使用することができる。このような噴霧塔の乾燥ガスのスループットは、典型的には２０〜３０ｔ／ｈの範囲である。その場合のマイクロカプセル分散液のスループットは、一般に１〜１．５ｔ／ｈである。
【００６３】
この方法の変形例によれば、場合により残留水分を除去するために、乾燥器の下流に流動床を挿入することが可能である。噴霧乾燥の後に流動床乾燥が続く方法が有利である。なぜなら、それらは、より小さな微粉画分を有するマイクロカプセル組成物をもたらすからである。
【００６４】
本発明によりマイクロカプセル化された重付加触媒は、例えばポリウレタン系、ポリ尿素系またはエポキシ系などの付加樹脂の硬化に適している。
【００６５】
本発明によりマイクロカプセル化された重付加触媒は、建設産業、好ましくはフロアコーティング、シーラント、接着剤およびシーリング膜での使用に適している。
【００６６】
本発明によりマイクロカプセル化された重付加触媒は、ポリオール化合物とポリイソシアナート化合物との反応を触媒するのに特に適している。
【００６７】
最も重要なポリイソシアナート化合物は、ジフェニルメタンジイソシアナート（ＭＤＩ）の異性体混合物およびプレポリマーである。さらに、ヘキサメチレンジイソシアナート（ＨＤＩ）およびイソホロンジイソシアナート（ＩＰＤＩ）のオリゴマーおよび／または付加物ならびにトルエンジイソシアナート（ＴＤＩ）およびイソホロンジイソシアナート（ＩＰＤＩ）のプレポリマーも利用される。
【００６８】
反応パートナーとして、ポリヒドロキシ化合物が利用可能であるが、芳香族および立体障害脂肪族アミンならびに潜在性硬化剤も利用可能である。後者は、水分に曝されることによって反応性生成物に変換される。さらに、古典的な一成分系（１Ｋ−ＰＵＲ）では、ポリウレタンプレポリマーと水分の反応を利用してポリマーが形成される。
【００６９】
本発明によりマイクロカプセル化された重付加触媒は、ポリオール分散液との使用にも適している。この場合、広範囲の層厚をカバーすることが可能である。層厚が高い場合、一般に、水に曝されたときに生成される二酸化炭素を捕捉するために、セメントおよび／または消石灰（いわゆる３Ｋ系）が併用される。この種のコーティングは、非常に高い耐薬品性を有することによって際立つ。
【００７０】
本発明によりマイクロカプセル化された重付加触媒は、ポリイソシアナート化合物に混合することができる。あるいは、本発明によりマイクロカプセル化された重付加触媒は、適用時に樹脂系の成分と混合することができる。好ましい一実施形態では、本発明によりマイクロカプセル化された重付加触媒は、骨材系または充填剤系に混合される。骨材系または充填剤系は、一般に粉末状で存在し、適用時に樹脂系の液体成分と混合される。
【００７１】
本発明によりマイクロカプセル化された重付加触媒は、十分に長いポットライフと短い硬化時間の設定を可能にする。
【００７２】
以下の実施例により、本発明をより詳細に説明する。
【００７３】
マイクロカプセルの粒度分布は、Ｍａｌｖｅｒｎ  Ｍａｓｔｅｒｓｉｚｅｒ  ２０００、サンプル分散ユニットＨｙｄｒｏ  ２０００Ｓを使用して、文献に記載されている標準的な測定方法で測定した。特定した値は、平均値、すなわちＤ（０．５）である。
【００７４】
凍結乾燥のために、サンプルを深さ２５ｍｍの金属製トレイ内のドライアイス上で凍結した。乾燥は、温度コントローラーＬＤＣ−１Ｍを備えたＣｈｒｉｓｔ社のＡｌｐｈａ  ２−４型凍結乾燥器で１．０１３ｍｂａｒにて行う。サンプル温度は−２０℃に調整した。氷凝縮器の温度は−６０℃未満であった。乾燥プロセスは、サンプルと設置面の両方の温度が０℃未満になったときに終了した。乾燥継続時間は、乾燥すべき材料の量と物理的性質に依存する。乾燥後、装置を周囲の空気で通気し、サンプルはスパチュラを用いて型からこすり取って移す。
【００７５】
例１
水相
蒸留水４６３．１５ｇ
ポリビニルアルコールの１０重量％水溶液１５０ｇ（Ｋｕｒａｒａｙ  Ｅｕｒｏｐｅ  ＧｍｂＨのＭｏｗｉｏｌ  １８／８８、２０℃での４重量％溶液の粘度：ＤＩＮ  ５３０１５に従って測定して１８ｍＰａｓ、および加水分解度８８％）
亜硝酸ナトリウムの２．５重量％水溶液２ｇ
水酸化ナトリウムの２５重量％水溶液０．１２ｇ
フィード１
ジラウリン酸ジブチルスズ２００ｇ
ジイソノニルシクロヘキサン−１，２−ジカルボキシラート２００ｇ
フィード２
１，４−ブタンジオールジアクリラート１０ｇ
メチルメタクリラート５０ｇ
メタクリル酸無水物４０ｇ
フィード３
ｔｅｒｔ−ブチルペルオキシネオデカノアート２．０５ｇ
フィード４
ｔｅｒｔ−ブチルヒドロペルオキシドの１０重量％水溶液１０ｇ
フィード５
アスコルビン酸の３．８５重量％水溶液２６ｇ
【００７６】
水相を２５℃で受け容器に入れる。フィード１とフィード２を加え、混合物を３５００ｒｐｍで４０分間撹拌した。安定したエマルジョンが形成された。フィード３の添加後、次の温度プログラムを実行した：１８０分間で７５℃に加熱し、この温度を６０分間保持する。その後、フィード４を加え、２０℃に冷却する過程で、フィード５を６０分間かけて加えた。
【００７７】
これにより４５．２重量％の固形分を有し、２．５４μｍの平均粒度Ｄ（０．５）を有する分散液が得られた。引き続き、分散液を凍結乾燥することで水を除去した。この場合、無色の粉末が得られた。
【００７８】
例２
例１を繰り返したが、次の成分の量を以下のとおり変更した：
メチルメタクリラート７０ｇ
メタクリル酸無水物２０ｇ
【００７９】
これにより４４．８重量％の固形分を有し、２．２５μｍの平均粒度Ｄ（０．５）を有する分散液が得られた。引き続き、分散液を凍結乾燥することで水を除去した。この場合、無色の粉末が得られた。
【００８０】
例３
水相
蒸留水５７０．７ｇ
約８０ｍ２／ｇの比表面積を有するシリカゾルの５０重量％水溶液１５０ｇ
２６０００ｇ／モルの平均分子量を有するメチルヒドロキシプロピルセルロースの５重量％水溶液７ｇ
亜硝酸ナトリウムの２．５重量％水溶液２ｇ
硝酸の２０重量％水溶液３．８５ｇ
フィード１
ジラウリン酸ジブチルスズ２００ｇ
ジイソノニルシクロヘキサン−１，２−ジカルボキシラート２００ｇ
フィード２
１，４−ブタンジオールジアクリラート１０ｇ
メチルメタクリラート５０ｇ
メタクリル酸無水物４０ｇ
フィード３
脂肪族炭化水素中のｔｅｒｔ−ブチルペルピバラートの７５重量％溶液１．３５ｇ
フィード４
ペルオキソ二硫酸ナトリウムの２重量％水溶液５０ｇ
フィード５
水酸化ナトリウムの１０重量％水溶液１４．４ｇ
【００８１】
水相を２５℃で受け容器に入れる。フィード１とフィード２を加え、混合物を３５００ｒｐｍで４０分間撹拌した。安定したエマルジョンが形成された。フィード３の添加後、次の温度プログラムを実行した：６０分間で６５℃に加熱し、６０分間で９０℃に加熱し、この温度を１５０分間保持する。この期間の最初の９０分間で、フィード４を加えた。２０℃に冷却後、フィード５を加えた。
【００８２】
これにより４４．６重量％の固形分を有し、４．００μｍの平均粒度Ｄ（０．５）を有する分散液が得られた。引き続き、分散液を凍結乾燥することで水を除去した。この場合、無色の粉末が得られた。
【００８３】
例４
例３を繰り返したが、次の成分の量を以下のとおり変更した：
メチルメタクリラート７０ｇ
メタクリル酸無水物２０ｇ
水酸化ナトリウム０．７３ｇ
【００８４】
これにより４４．７重量％の固形分を有し、４．１６μｍの平均粒度Ｄ（０．５）を有する分散液が得られた。引き続き、分散液を凍結乾燥することで水を除去した。この場合、無色の粉末が得られた。
【００８５】
例５
水相
蒸留水５７０．７ｇ
約８０ｍ２／ｇの比表面積を有するシリカゾルの５０重量％水溶液１５０ｇ
２６０００ｇ／モルの平均分子量を有するメチルヒドロキシプロピルセルロースの５重量％水溶液７ｇ
亜硝酸ナトリウムの２．５重量％水溶液２ｇ
硝酸の２０重量％水溶液３．８５ｇ
フィード１
ネオデカン酸ビスマス２００ｇ
ジイソノニルシクロヘキサン−１，２−ジカルボキシラート２００ｇ
フィード２
１，４−ブタンジオールジアクリラート１０ｇ
メチルメタクリラート７０ｇ
メタクリル酸無水物２０ｇ
フィード３
脂肪族炭化水素中のｔｅｒｔ−ブチルペルピバラートの７５重量％溶液１．３５ｇ
フィード４
ペルオキソ二硫酸ナトリウムの２重量％水溶液５０ｇ
フィード５
水酸化ナトリウムの１０重量％水溶液０．７３ｇ
【００８６】
この方法は、実験４で述べた方法と同じであった。これにより４２．５重量％の固形分を有し、３．６４μｍの平均粒度Ｄ（０．５）を有する分散液が得られた。引き続き、分散液を凍結乾燥することで水を除去した。この場合、無色の粉末が得られた。
【００８７】
例１〜５を、以下の手順でテストした：
テスト系：マスターバッチを、Ｄｅｓｍｏｄｕｒ  Ｎ３６００（ＨＤＩ三量体）９１ｇ（ＮＣＯ  ０．５モル）とＬｕｐｒａｎｏｌ  １２００（数平均分子量４５０のポリプロピレングリコール）１２４ｇ（ＯＨ  ０．５５モル）から調製した；触媒０．１５ｇ、または触媒含有量が触媒の自由量に対応する量のマイクロカプセルを、１％（ｗ／ｗ）の触媒負荷に対応する１５ｇのマスターバッチに使用した。
【００８８】
測定：
１）適切な量の触媒を、撹拌子を含むスナップ蓋付きガラス容器に秤量する
２）Ｂａｙｅｒ  Ｍａｔｅｒｉａｌ  Ｓｃｉｅｎｃｅの成分Ｄｅｓｍｏｄｕｒ  Ｎ３６００とＢＡＳＦの成分Ｌｕｐｒａｎｏｌ  １２００を、４００ｒｐｍで５分間にわたり、ゆっくりとした窒素流下で混合することによってマスターバッチを製造する
３）混合物をガラス製サンプル容器に詰め込み、撹拌子で撹拌する
４）ポットライフ（「Ｐｏｔｌｉｆｅ」）：撹拌子が静止したままのとき
５）硬化時間（「Ｃｕｒｉｎｇ  ｔｉｍｅ」）：ガラス容器を傾けたときに樹脂の表面がもはや動かなくなった後に、スパチュラを使用して硬化樹脂をもはや押し込むことができなくなったらすぐに、最終的な硬化時間を決定した。
【表１】
2020509930.tif 000002
【国際調査報告】
2020509930.tif 000003
2020509930.tif 000004
2020509930.tif 000005
2020509930.tif 000006
2020509930.tif 000007
2020509930.tif 000008